(57)【要約】      （修正有）【課題】高い水圧でも使用でき、ウイルス除去性能および透水性能を両立した浄水用多孔質膜の提供。【解決手段】一方の表面の孔の短径の平均値が、他方の表面の孔の短径の平均値よりも小さく、膜厚方向断面の孔径が一方の表面から他方の表面にむかって増加し、少なくとも１つの極大値をとった後、孔径が減少する中空糸膜１において、表面の孔の短径の平均値が大きい側で、膜厚方向断面に孔径１３０ｎｍ以下の層の厚みが０．５μｍ以上２０μｍ以下であり、前記層が孔径１３０ｎｍ以下、１００ｎｍ以上の孔を有し、孔の短径の平均値が小さい側の表面において、孔の短径の平均値が１０ｎｍ以上５０ｎｍ以下であり、同表面の孔の長径の平均値が、同表面の孔の短径の平均値の２．５倍以上であり、同表面の孔の短径の標準偏差は３０ｎｍ以下である、ポリスルホン系ポリマーと親水性ポリマーからなる多孔質膜。【選択図】図１
2019048297.tif 000002
【特許請求の範囲】
【請求項１】
ポリスルホン系ポリマーと親水性ポリマーからなり、以下の特性を有するウイルス除去に用いられる多孔質膜。
（Ａ−１）一方の表面の孔の短径の平均値が、他方の表面の孔の短径の平均値よりも小さい。
（Ａ−２）膜厚方向断面で、孔径が、一方の表面から他方の表面にむかって増加し、少なくとも１つの極大値をとった後、さらに孔径が減少している。
（Ａ−３）表面の孔の短径の平均値が大きい側で、表面から膜厚方向に孔径１３０ｎｍ以下の層を有し、その層の厚みが０．５μｍ以上２０μｍ以下である。
（Ａ−４）前記層が孔径１３０ｎｍ以下、１００ｎｍ以上の孔を有する。
（Ａ−５）孔の短径の平均値が小さい側の表面において、孔の短径の平均値が１０ｎｍ以上５０ｎｍ以下である。
（Ａ−６）  前記表面の孔の短径の平均値が小さい側の表面の孔の長径の平均値が、その側の表面の孔の短径の平均値の２．５倍以上であり、前記表面の孔の短径の平均値が小さい側の表面の孔の短径の標準偏差は３０ｎｍ以下である。
【請求項２】
以下の特性を有する請求項１に記載の多孔質膜。
（Ａ−７）表面の孔の短径の平均値が小さい側で，表面から孔径１３０ｎｍ以下の孔を有する層を有し、その層の厚みが０．３μｍ以上２０μｍ以下である。
（Ａ−８）前記層が孔径１３０ｎｍ以下、１００ｎｍ以上の孔を有する。
【請求項３】
以下の特性を有する請求項１または２に記載の多孔質膜。
（Ａ−９）膜厚方向断面において、表面の孔の短径の平均値が小さい側の表面から厚さ３μｍまでの部分の空孔率が５％以上、３５％以下である。
【請求項４】
以下の特性を有する請求項１〜３いずれかに記載の多孔質膜。
（Ａ−１０）表面の孔の短径の平均値が小さい側の表面の開孔率が０．７％以上、１２％以下である。
【請求項５】
以下の特性を有する請求項１〜４いずれかに記載の多孔質膜。
（Ａ−１１）多孔質膜全体の空孔率が６０％以上、９０％以下である。
【請求項６】
以下の特性を有する請求項１〜５いずれかに記載の多孔質膜。
（Ａ−１２）膜厚方向断面の最大孔径が１０μｍ以下である。
【請求項７】
膜構造が一体構造である請求項１〜６のいずれかに記載の多孔質膜。
【請求項８】
中空糸膜である請求項１〜７のいずれかに記載の多孔質膜。
【請求項９】
中空糸膜の内表面の孔の短径の平均値が外表面の孔の短径の平均値よりも小さいことを特徴とする請求項８に記載の多孔質膜。
【請求項１０】
膜厚が６０μｍ以上、２００μｍ以下であり、膜厚／内径が０．３５以上、１．０以下であることを特徴とする請求項８または９に記載の多孔質膜。
【請求項１１】
前記ポリスルホン系ポリマーがポリスルホンであることを特徴とする請求項１から１０のいずれかに記載の多孔質膜。
【請求項１２】
前記親水性ポリマーがポリビニルピロリドンまたはポリビニルピロリドンと他のモノマーとの共重合体であることを特徴とする請求項１から１１のいずれかに記載の多孔質膜。
【発明の詳細な説明】
【技術分野】
【０００１】
本発明は、多孔質膜、特に、ウイルスを除去する用途に好適な多孔質膜に関する。
【背景技術】
【０００２】
多孔質膜は、孔の大きさによって液体中の物質をサイズ排除する膜分離に適しており、血液透析や血液ろ過などの医療用途、家庭用浄水器や浄水処理などの水処理用途、飲料品の除菌や果汁濃縮などの食品製造プロセスなど広い用途で用いられている。
【０００３】
なかでも、家庭用浄水器の分野においては、上下水道が完備されていない地域や発展途上国で、飲料用途とする水の中にウイルスや細菌が混入するリスクを回避するためにウイルス除去性能を有する家庭用浄水器が求められている。飲料用途とする水に混入リスクのあるウイルスのなかでも、ノロウイルスは経口感染によって食中毒をひきおこす。ノロウイルスが原因となる食中毒は、感染源の特定が困難な場合が多いが、飲料用途とする水が原因と疑われているケースが多くある。ノロウイルスはサイズが３８ｎｍと小さい。多孔質膜は大きさで物質を除去するため、物質が小さい程除去性能が低下してしまう。また、ノロウイルスは感染力が強く、１０〜１００個のわずかな量でも人に感染する。そのため、食中毒を防ぐには高い除去性能が要求される。
【０００４】
すなわち、家庭用浄水器用途において、３８ｎｍ以上の物質を、９９．９９％以上除去できる多孔質膜が求められている。
【０００５】
多孔質膜を用いて不純物の除去を行う家庭用浄水器は従来から広く用いられているが、除去目的が水道水中に含まれる悪臭物質や細菌であり、濾材として活性炭および精密濾過膜を用いたものが主流となっている。しかしながら、活性炭はウイルス吸着性能が低く、精密濾過膜は直径１００ｎｍ以上の細菌や鉄錆びを除去ターゲットとしており、直径が３８ｎｍのウイルスを除去できない。
【０００６】
ウイルスを除去するために多孔質膜の孔を小さくすると透水性能が低下し、大量の水を短時間で得る必要のある家庭用浄水器用途では大きな問題となっていた。多孔質膜に求められるウイルス除去性能と透水性能は、多孔質膜の表面の孔径の影響を大きく受け、孔径が小さいとウイルス除去性能が上がるが透水性能が下がるという相反する関係にある。
【０００７】
また、家庭用浄水器用途においては、水道圧で使用されるため、高い水圧に耐える膜構造が必要となる。
【０００８】
多孔質膜の構造は、膜厚方向で孔径が実質的に変化しない均一構造と、孔径が連続的あるいは不連続に変化し、一方の表面、内部、他方の表面で孔径が異なっている不均一構造に大別される。このうち不均一構造は、サイズ排除に寄与する小さい孔径の層が薄いため、水の透過抵抗が小さく透水性能が高くなる。不均一構造のなかでも、一方の表面から他方の表面に向かって孔径が拡大し、少なくともひとつの極大値をとった後、再び孔径が小さくなる両側緻密構造の多孔質膜が、特許文献１から特許文献４に開示されている。
【先行技術文献】
【特許文献】
【０００９】
【特許文献１】特開平９−４７６４５号公報
【特許文献２】特表平７−５０６４９６号公報
【特許文献３】特開２００７−２８９８８６号公報
【特許文献４】特表平１１−５０６３８７号公報
【発明の概要】
【発明が解決しようとする課題】
【００１０】
特許文献１では、一方の表面近傍層の孔径が５００ｎｍ以下で、他方の表面近傍層の孔径の０．６倍以上１．２倍未満の大きさの両側緻密構造の多孔質膜が開示されている。多孔質膜の構造に関しては、膜厚方向断面を１０分割した層の内壁側と外壁側と極大値をとる孔径に着目しているが、各層の厚みに関する考慮がされていない。除去性能の測定に関しては、６．７ｋＰａといった低い水圧で評価しており、高い水圧で濾過した際の除去性能に関する記載がない。
【００１１】
特許文献２では、両方の表面の孔径が１００００倍の拡大で観察できない大きさである両側緻密構造の多孔質膜が開示されている。多孔質膜の構造に関しては、表面の孔径のみの記載であり、孔径が小さい層の厚みに関する記載がない。除去性能の測定に関しては、２７ｋＰａといった低い水圧で評価しており、高い水圧で濾過した際の除去性能に関する記載がない。
【００１２】
特許文献３では、膜内表面に微粒子の排除限界粒子径よりも大きな孔が少なく、膜厚方向断面において孔径の極大値が中央よりも内表面側に有する両側緻密構造の多孔質膜が開示されている。多孔質膜の構造に関しては、膜厚方向断面に８等分した層の空孔率の大小に着目しているが、各層の孔径と厚みに関する考慮がされていない。除去性能の測定に関しては、１５０ｋＰａといった高い水圧で評価しているが、５０ｎｍの粒子の除去性能が７５％程度と低く、直径３８ｎｍのウイルスの除去率はより低くなると推定できる。
【００１３】
特許文献４では、５００から５００００００ドルトンの分離限界を有する層と、より大きい孔径で分離限界に影響しない層を有する両側緻密構造の多孔質膜が開示されている。多孔質膜の構造として、膜厚方向断面における孔径と厚みに着目している。しかしながら、孔径の大きい側の層は、分離限界に影響しない大きさの孔径であり、除去性能向上に寄与しないと推察される。除去性能の測定に関しては、２０ｋＰａといった低い水圧で評価しており、高い水圧で濾過した際の除去性能に関する記載がない。
【００１４】
本発明者らの知見によれば、高い水圧で濾過した際のウイルス除去性能が高い多孔質膜を得るには、多孔質膜構造に関してウイルス除去に寄与する孔径を有する層の厚みが重要である。先行技術においては、いずれも孔径に関する記載にとどまっており、孔径と厚みの両方に着目し、高い水圧での使用においてウイルス除去性能と透水性能を両立した孔質膜はこれまで存在しなかった。
【００１５】
本発明の目的は、高い水圧での使用においてウイルス除去性能と透水性能を両立した多孔質膜を提供することにある。
【課題を解決するための手段】
【００１６】
本発明は上記課題を解決するために、本発明は以下の多孔質膜を提供する。
（１）以下の特性を有する多孔質膜。
（Ａ−１）一方の表面の孔の短径の平均値が、他方の表面の孔の短径の平均値よりも小さい。
（Ａ−２）膜厚方向断面で、孔径が、一方の表面から他方の表面にむかって増加し、少なくとも１つの極大値をとった後、さらに孔径が減少している。
（Ａ−３）表面の孔の短径の平均値が大きい側で、表面から膜厚方向に孔径１３０ｎｍ以下の層を有し、その層の厚みが０．５μｍ以上２０μｍ以下である。
（Ａ−４）前記層が孔径１３０ｎｍ以下、１００ｎｍ以上の孔を有する。
【００１７】
本発明は上記多孔質膜の好ましい態様およびその使用方法として以下の多孔質膜および使用方法を提供する。
（２）以下の特性を有する前記多孔質膜。
（Ａ−５）孔の短径の平均値が小さい側の表面において、孔の短径の平均値が１０ｎｍ以上５０ｎｍ以下である。
（３）以下の特性を有する前記いずれかの多孔質膜。
（Ａ−６）  前記表面の孔の短径の平均値が小さい側の表面の孔の長径の平均値が、その側の表面の孔の短径の平均値の２．５倍以上であり、前記表面の孔の短径の平均値が小さい側の表面の孔の短径の標準偏差は３０ｎｍ以下である。
（４）以下の特性を有する前記いずれかの多孔質膜。
（Ａ−７）表面の孔の短径の平均値が小さい側で，表面から孔径１３０ｎｍ以下の孔を有する層を有し、その層の厚みが０．３μｍ以上２０μｍ以下である。
（Ａ−８）前記層が孔径１３０ｎｍ以下、１００ｎｍ以上の孔を有する。
（５）以下の特性を有する前記いずれかの多孔質膜。
（Ａ−９）膜厚方向断面において、表面の孔の短径の平均値が小さい側の表面から厚さ３μｍまでの部分の空孔率が５％以上、３５％以下である。
（６）以下の特性を有する前記いずれかの多孔質膜。
（Ａ−１０）表面の孔の短径の平均値が小さい側の表面の開孔率が０．７％以上、１２％以下である。
（７）以下の特性を有する前記いずれかの多孔質膜。
（Ａ−１１）多孔質膜全体の空孔率が６０％以上、９０％以下である。
（８）以下の特性を有する前記いずれかの多孔質膜。
（Ａ−１２）膜厚方向断面の最大孔径が１０μｍ以下である。
（９）膜構造が一体構造である前記いずれかの多孔質膜。
（１０）中空糸膜である前記いずれかの多孔質膜。
（１１）中空糸膜の内表面の孔の短径の平均値が外表面の孔の短径の平均値よりも小さいことを特徴とする前記の多孔質膜。
（１２）膜厚が６０μｍ以上、２００μｍ以下であり、膜厚／内径が０．３５以上、１．００以下である中空糸膜である前記いずれかの多孔質膜。
（１３）前記いずれかの多孔質膜に対して、水を表面の孔の短径の平均値が大きい側から、表面の孔の短径の平均値が小さい側に向けて、透過させる工程を有する浄水方法。
【００１８】
また、本発明は以下の多孔質膜を提供する。
（１４）以下の特性を有する多孔質膜。
（Ｂ−１）一方の表面の孔の短径の平均値が、他方の表面の孔の短径の平均値よりも小さい。
（Ｂ−２）前記表面の孔の短径の平均値が小さい側の表面の孔の長径の平均値が、その側の表面の孔の短径の平均値の２．５倍以上である。
（Ｂ−３）膜厚方向断面において、表面の孔の短径の平均値が小さい側の表面から厚さ３μｍまでの部分の空孔率が５％以上、３５％以下である。
（Ｂ−４）表面の孔の短径の平均値が小さい側の表面の開孔率が０．７％以上、１２％以下である。
【００１９】
また、本発明は上記多孔質膜の好ましい態様およびその使用方法として以下の多孔質膜および使用方法を提供する。
（１５）以下の特性を有する前記の多孔質膜。
（Ｂ−５）膜厚方向断面で、孔径が一方の表面から他方の表面にむかって増加し、少なくとも１つの極大値をとった後、孔径が減少している。
（Ｂ−６）表面の孔の短径の平均値が大きい側で、表面から膜厚方向に孔径１３０ｎｍ以下の孔を有する層を有し、その層の厚みが０．５μｍ以上２０μｍ以下である。
（Ｂ−７）前記層が孔径１３０ｎｍ以下、１００ｎｍ以上の孔を有する。
（１６）以下の特性を有する請求項１４または１５に記載の多孔質膜。
（Ｂ−８）孔の短径が小さい側の表面における孔の短径の平均値が１０ｎｍ以上５０ｎｍ以下である。
（１７）以下の特性を有する前記いずれかの多孔質膜。
（Ｂ−９）で、表面の孔の短径の平均値が小さい側で、表面から孔径１３０ｎｍ以下の孔を有する層を有し、その層の厚みが０．３μｍ以上２０μｍ以下である。
（Ｂ−１０）前記層が孔径１３０ｎｍ以下、１００ｎｍ以上の孔を有する。
（１８）以下の特性を有する前記いずれかの多孔質膜。
（Ｂ−１１）多孔質膜全体の空孔率が６０％以上、９０％以下である。
（１９）以下の特性を有する前記いずれかの多孔質膜。
（Ｂ−１２）膜厚方向断面の最大孔径が１０μｍ以下である。
（２０）膜構造が一体構造である前記いずれかの多孔質膜。
（２１）中空糸膜である前記いずれかの多孔質膜。
（２２）中空糸膜の内側の表面の孔の短径の平均値が外側の表面の孔の短径の平均値よりも小さい前記多孔質膜。
（２３）膜厚が６０μｍ以上、２００μｍ以下であり、膜厚／内径が０．３５以上、１．０以下であることを前記いずれかの多孔質膜。
（２４）前記いずれかの多孔質膜に対して、水を表面の孔の短径の平均値が大きい側から、表面の孔の短径の平均値が小さい側に向けて、透過させる工程を有する浄水方法。
【００２０】
そして本発明の多孔質膜は以下の用途に用いられる。
（２５）ウイルスを除去する用途に用いられることを特徴とする、前記いずれかの多孔質膜。
【００２１】
そして本発明は以下の浄水器を提供する。
（２６）前記いずれかの多孔質膜を内蔵することを特徴とする浄水器。
（２７）水を表面の孔の短径の平均値が大きい側に原水流路を有し、表面の孔の短径の平均値が小さい側に透過水流路を有する、前記浄水器。
【００２２】
なお、本発明では走査型電子顕微鏡のことを「ＳＥＭ」と言うことにする。
【発明の効果】
【００２３】
本発明によれば、以下に説明するとおり、高い水圧での使用においてウイルス除去性能と透水性能を両立した多孔質膜を提供することができる。例えば、家庭用浄水器に内蔵することで、コンパクト性に優れ、水中の病原ウイルスを除去した安全な水を短時間で大量に得ることができる。
【図面の簡単な説明】
【００２４】
【図１】実施例１の方法により製造した多孔質膜の膜厚方向断面全体のＳＥＭ像である。
【図２】実施例１の方法により製造した多孔質膜の膜厚方向断面の外表面側のＳＥＭ像ある。
【図３】実施例１の方法により製造した多孔質膜の膜厚方向断面の外表面側のＳＥＭ像を二値化した図である。
【図４】実施例１の方法により製造した多孔質膜の膜厚方向断面の外表面側のＳＥＭ像を二値化して１３０ｎｍ以上の孔を特定した図である。
【図５】実施例１の方法により製造した多孔質膜の内表面のＳＥＭ像である。
【図６】実施例１の方法により製造した多孔質膜の内表面のＳＥＭ像を二値化した図である。
【図７】実施例１の方法により製造した多孔質膜の外表面のＳＥＭ像である。
【図８】実施例１の方法により製造した多孔質膜の膜厚方向断面の内表面側のＳＥＭ像である。
【図９】実施例１の方法により製造した多孔質膜の膜厚方向断面の内表面側のＳＥＭ像を二値化した図である。
【発明を実施するための形態】
【００２５】
発明者らは、鋭意検討の結果、
一方の表面の孔の短径の平均値が、他方の表面の孔の短径の平均値よりも小さく、膜厚方向断面の孔径が一方の表面から他方の表面にむかって増加し、少なくとも１つの極大値をとった後、孔径が減少しており、
表面の孔の短径の平均値が大きい側で、膜厚方向断面に孔径１３０ｎｍ以下の層を有し、その厚みが０．５μｍ以上、２０μｍ以下であり、
前記層が孔径１３０ｎｍ以下、１００ｎｍ以上の孔を有している、
多孔質膜が、高い水圧での使用においてウイルス除去性能と透水性能が高いことを見出した。
【００２６】
また発明者らは、
一方の表面の孔の短径の平均値が、他方の表面の孔の短径の平均値よりも小さく、
前記表面の孔の短径の平均値が小さい側の表面の孔の長径の平均値が、その側の表面の孔の短径の平均値の２．５倍以上であり、
膜厚方向断面において、表面の孔の短径の平均値が小さい側の表面から厚さ３μｍまでの部分の空孔率が５％以上、３５％以下であり、
表面の孔の短径の平均値が小さい側の表面の開孔率が０．７％以上、１２％以下である、
多孔質膜が、高い水圧での使用においてウイルス除去性能と透水性能が高いことを見出した。
【００２７】
多孔質膜でウイルスを含む水を濾過する際に、水圧が高いとウイルス除去性能が低下する傾向がある。これは多孔質膜の表面の孔にかかる圧力が上がって、孔が押し広げられて孔の短径が拡大するためと考えられる。水を表面の孔の短径の平均値の大きい側から流す場合には、表面の孔の短径の平均値が大きい側の緻密層を厚くすることで、水が緻密層を透過する際の圧損が上がり、ウイルスの除去に大きく寄与する表面の孔の短径の平均値が小さい側の表面にかかる圧力が低減され、表面の孔の短径の拡大が抑制される。
【００２８】
また、表面の孔の短径の平均値が大きい側の緻密層においてもウイルスが除去されるため、緻密層の中で厚み方向においても段階的に除去される深層濾過がおこる。１つの表面のみで９９．９９％の高いウイルス除去性能を達成するには、孔径のバラツキを抑えた小さい孔が必要であり、制御が難しく透水性能が著しく小さくなる。そこで、表面の孔の短径の平均値が大きい側に、ウイルス除去に寄与できる孔径の緻密層を設けることで、緻密層の中でおこる深層濾過により、ウイルスを数十％程度除去できる。その結果、表面の孔の短径の平均値が小さい側の表面ではウイルス除去性能は強くは要求されず、孔径のバラツキを許容でき、また孔径も大きくできるため、透水性能を高くすることができる。飲料水に混入して胃腸炎の原因となるノロウイルスは直径が３８ｎｍである。直径３８ｎｍのノロウイルスの除去に寄与できる最大の孔径は１３０ｎｍ程度である。よって、本発明においては、表面の孔の短径の平均値が大きい側で孔径１３０ｎｍ以下の層を緻密層（Ｉ）とした。また、緻密層が孔径の小さい孔のみで形成されると、透水性が著しく低い膜となってしまう。そのため、緻密層（Ｉ）は少なくとも孔径の大きい孔の側に存在することが必要である。高い水圧での使用においてウイルス除去性能と透水性能を高くするには、表面の孔の短径の平均値が大きい側で、孔径１３０ｎｍ以下の層の厚みが０．５μｍ以上あることが必要であり、さらに３μｍ以上あることが好ましい。一方で、緻密層（Ｉ）が厚いと透水性能が低下するため、厚みは２０μｍ以下であることが必要であり、１５μｍ以下が好ましい。また、前記孔径１３０ｎｍ以下の層は孔径１３０ｎｍ以下、１００ｎｍ以上の孔を有していることが必要である。
【００２９】
緻密層（Ｉ）は表面と接していてもよく、緻密層（Ｉ）と表面の間に緻密層（Ｉ）よりも孔径の大きい領域があってもよい。特に、多孔質膜同士やケース部材と接触する側においては、緻密層と表面の間に緻密層よりも孔径の大きい領域があると、表面の孔径が大きくなるため、表面の摩擦力が下がり、ケースへの挿入性や多孔質膜の取り扱い性を向上することができる。
【００３０】
高い水圧での使用において、ウイルス除去性能を高くする効果を充分に発揮するには、表面の孔の短径の大きい側において水圧を低減し、表面の孔の短径の小さい側の表面にかかる水圧を小さくすることが有効である。その理由から、水を表面の孔の短径の平均値が大きい側から表面の孔の短径の平均値が小さい側に向けて透過させることが好ましい。
【００３１】
すなわち、本発明の多孔質膜用いた浄水方法としては、水を表面の孔の短径の平均値が大きい側に原水流路を有し、表面の孔の短径の平均値が小さい側に透過水流路を有することが好ましい。
【００３２】
表面の孔の短径の平均値が小さい側においても、ウイルスの除去に寄与できる緻密層(以下「緻密層(II)」という。)が存在することが、ウイルス除去性能を上げるのに有効である。表面の孔の短径の平均値が小さい側で、孔径１３０ｎｍ以下の層の厚みは０．３μｍ以上が好ましい。一方で緻密層(II)の厚みが大きいと透水性能が低下するため、２０μｍ以下が好ましく、１０μｍ以下がより好ましい。また、緻密層(II)が孔径の小さい孔のみで形成されると、透水性が著しく低い膜となってしまう。そのため、前記孔径１３０ｎｍ以下の層は孔径１３０ｎｍ以下、１００ｎｍ以上の孔を有していることが好ましい。
【００３３】
緻密層の厚みは、多孔質膜の断面をＳＥＭで観察した像から測定することができる。断面の孔は不定形なので、画像処理によって観察した孔の面積を求め、その面積に相当する円の直径を孔径とする。孔径が１３０ｎｍ以上の孔を特定し、表面から厚み方向にその大きさの孔が存在しない層の厚みを測定する。
【００３４】
緻密層を厚くするには、主として膜を構成する高分子の製膜原液中の濃度を上げて多孔質膜全体の孔径を小さくすることや、製膜原液の粘度を上げて相分離による孔の成長を抑制することや、製膜原液の固化を促進して孔径を小さくすることが有効である。
【００３５】
多孔質膜は、孔の大きさによって除去対象物質を篩い分けするため、ウイルス除去性能は孔の短径に依存する。孔によるサイズ篩いは、実際の孔径よりも大きなサイズまで効果を発揮するため、直径３８ｎｍのノロウイルスを充分に除去するには、表面の孔の短径の平均値が小さい側の表面での孔の短径の平均値は５０ｎｍ以下であること好ましく、３８ｎｍ以下がより好ましい。さらには短径のバラツキを考慮して３０ｎｍ以下がより好ましい。一方で、表面の孔の短径の平均値が小さいと透水性能が著しく低下するため、１０ｎｍ以上が好ましく、１５ｎｍ以上がより好ましい。
【００３６】
表面の孔の短径は平均値だけでなく、バラツキも考慮することで、ウイルス除去性能を向上させることができる。孔の短径のバラツキを小さくすることで、ウイルスが透過する大きな孔が減り、ウイルス除去性能が向上する。表面の孔の短径の平均値が小さい側の表面の孔の短径の標準偏差は３０ｎｍ以下が好ましく、１５ｎｍ以下がより好ましい。表面の孔の短径の標準偏差を小さくするには、造孔剤として添加する親水性高分子の重量平均分子量分布を小さくして相分離して生じた層の大きさをなるべく均一にする方法があげられる。また膜の製造のとき、またはその後に、膜を引き伸ばし、表面の孔を引き伸ばすことも有効である。表面の孔を引き伸ばすと、孔の大きいものほど変形しやすいため、変形量を大きくすると大きい孔の短径はより小さくなり、小さい孔の短径はあまり変わらず、短径のバラツキが低減する。
【００３７】
表面の孔の短径の平均値が大きい側の緻密層（Ｉ）を上述したとおりの構成にすることで、高い水圧での使用においてウイルス除去性能と透水性能の高い多孔質膜が得られる。更に、孔の短径の平均値が小さい側の表面の孔の長径を大きくすることで、より透水性能の高い多孔質膜を得ることができる。ウイルスは孔の短径によって除去されるため、孔の長径を大きくすることでウイルスの除去率を変えずに、水の透過抵抗を減らして透水性能を向上できる。長径の平均値が短径の平均値に対して大きい程、ウイルス除去性能が高いまま透水性能が大きくなる。一方で、長径の平均値が短径の平均値が小さい形状、すなわち孔が円形に近づくことで、孔の構造強度が上がり、高い水圧による表面の孔の短径の拡大を抑制できる。
【００３８】
そのため、表面の孔の長径の平均値が短径の平均値の２．５倍以上であることが好ましく、３．０倍以上がより好ましい。また、膜構造の強度の観点から、表面の孔の長径の平均値が短径の平均値の１０倍以下が好ましく、８倍以下がより好ましく、５倍以下が特に好ましい。
【００３９】
表面の孔の長径の平均値を短径の平均値に対して大きくする方法としては、孔を引き伸ばす方法が有効であり、多孔質膜が固化した後に孔を引き伸ばす延伸法や、ドラフト比を大きくして多孔質膜が固化する前に孔を引き伸ばす方法がある。ドラフト比を大きくする方法が、多孔質膜の製膜方法や素材の限定を受けることなく、広範に適用可能なため好ましい。延伸法は、多孔質膜の強度が強くないと適用できないため、膜素材として結晶性高分子が好ましく用いられる。
【００４０】
ドラフト比とは、多孔質膜の引き取り速度をスリットからの吐出線速度で除した値である。吐出線速度は、吐出流量をスリットの断面積で除した値である。ドラフト比を上げるには、引き取り速度を上げる、スリットの断面積を増やす、吐出流量を減らすといった方法がある。多孔質膜の形を変えずに延伸倍率を上げることが可能な、スリットの断面積を増やす方法が好ましい。引き取り速度を上げる方法と、吐出流量を減らす方法では、多孔質膜の断面積が減少するため、多孔質膜の物理的強度の低下が懸念される。
【００４１】
表面の孔の短径および長径は、表面をＳＥＭで観察した像から測定することができる。短径は短軸方向に最も長い直径であり、長径は長軸方向に最も長い直径である。ＳＥＭの観察において倍率５００００倍で確認できる孔について、１μｍ×１μｍの範囲の全ての孔について計測する。計測した孔の総数が５０個未満の場合は、計測した孔の総数が５０個以上になるまで、１μｍ×１μｍの範囲の計測を繰り返して、データを追加する。計測結果から平均値および標準偏差を算出する。
【００４２】
表面の孔の短径が小さい側の表面の開孔率が高い程、水の流路が増えるので透水性能が高くなる。一方で、開孔率を低くすると、表面の構造強度が上がり高い水圧による表面の孔の短径の拡大を抑制できる。そのため、表面の孔の短径が小さい側の表面の開孔率は０．７％以上が好ましい。一方で、開孔率は１２％以下が好ましく、６％以下がより好ましい。
【００４３】
開孔率を高くするには、製膜原液に添加する親水性高分子の量を増やすことが有効である。
【００４４】
表面の開孔率は多孔質膜表面をＳＥＭで観察した像から測定できる。１００００倍で観察した像を画像処理して構造体部分を明輝度、孔の部分を暗輝度として二値化処理し、その測定面積に対する暗輝度の面積の百分率を算出して開孔率とする。
【００４５】
表面の孔の短径が小さい側の表面およびその近傍の空孔率が低いほど、表面の孔の周辺の強度が上がり、高い水圧による表面の孔の短径の拡大を抑制できる。一方で、表面およびその近傍の空孔率が高いほど水の流路が増えるので透水性能が高くなる。そのため、膜厚方向断面において、表面の孔の短径の平均値が小さい側で、表面から厚さ３μｍまでの部分の空孔率は５％以上が好ましく、１０％以上がより好ましい。一方で、３５％以下であることが好ましく、３０％以下がより好ましい。
【００４６】
表面の孔の短径が小さい側の表面から厚さ３μｍの部分の空孔率を低くする方法としては、製膜原液中の多孔質膜の構造体となるポリマーの濃度を上げること、製膜原液の粘度を上げること、製膜時の凝固速度を速くすることが有効である。
【００４７】
多孔質膜全体の空孔率が高いと水の透過抵抗が減り透水性能が上がる。一方で、多孔質膜全体の空孔率が低いと、多孔質膜の強度が上がり、高い水圧でも構造が破壊されにくくなる。そのため、多孔質膜全体の空孔率は６０％以上、さらに７０％以上が好ましく、一方で９０％以下が好ましい。
【００４８】
多孔質膜全体の空孔率は、寸法で表される多孔質膜の見かけの体積に対する、空孔部の体積の百分率の値である。多孔質膜の寸法から計算されるみかけの体積と、多孔質膜の重量と比重から計算される多孔質膜の真の体積から計算できる。
【００４９】
膜厚方向断面の最大孔径は、多孔質膜の強度の観点から、１０μｍ以下であることが好ましく、３μｍ以下がより好ましい。
【００５０】
多孔質膜の構造体となるポリマーは特に限定しないが、機械強度が強く選択透過性が高いことから、ポリスルホン系高分子が好ましく用いられる。本発明でいうポリスルホン系ポリマーは、主鎖に芳香環、スルフォニル基およびエーテル基をもつもので、例えば、次式（１）、（２）の化学式で示されるポリスルホンが好適に使用されるが、本発明ではこれらに限定されない。式中のｎは、例えば５０〜８０の如き整数である。
【００５１】
【化１】
2019048297.tif 000003
【００５２】
ポリスルホンの具体例としては、“ユーデル”（登録商標）ポリスルホンＰ−１７００、Ｐ−３５００（ソルベイ社製）、“ウルトラゾーン”（登録商標）Ｓ３０１０、Ｓ６０１０（ＢＡＳＦ社製）、“ビクトレックス”（登録商標）（住友化学）、“レーデル”（登録商標）Ａ（ソルベイ社製）、“ウルトラゾーン”（登録商標）Ｅ（ＢＡＳＦ社製）等のポリスルホンが挙げられる。又、本発明で用いられるポリスルホンとしては上記式（１）及び／又は（２）で表される繰り返し単位のみからなるポリマーが好適ではあるが、本発明の効果を妨げない範囲で他のモノマーと共重合していても良い。特に限定するものではないが、他の共重合モノマーは１０質量％以下であることが好ましい。
【００５３】
多孔質膜は、その構造体となるポリマーを溶媒に溶解して調整した製膜原液を、熱や貧溶媒によって相分離を誘起し、溶媒成分を除去することで得られる。溶媒に溶解しているポリマーは運動性が高く、相分離時に凝集して濃度が高まり緻密な構造となる。膜厚方向で相分離の速度を変更することで、膜厚方向に孔径が異なる構造の膜を得ることができる。
【００５４】
製膜原液に親水性ポリマーを添加することで、多孔質膜に親水性ポリマーが含有され、水濡れ性が上がり透水性能が高くなる。そのため、多孔質膜中に親水性ポリマーが１．５質量％以上含まれていることが好ましい。一方で、多孔質膜中の親水性ポリマーの含有量が高すぎると、溶出物の増加につながるため８質量％以下が好ましい。
【００５５】
親水性ポリマーの含有量は、ポリマーの種類によって測定方法を選定する必要があるが、元素分析などの方法で測定することができる。
【００５６】
特に限定しないが、親水性ポリマーの具体例としては、ポリエチレングリコール、ポリビニルピロリドン、ポリエチレンイミン、ポリビニルアルコール、およびそれらの誘導体などがあげられる。また、他のモノマーと共重合していても良い。
【００５７】
多孔質膜の構造体となるポリマーや溶媒との親和性によって適宜選択すればよいが、多孔質膜の構造体がポリスルホン系ポリマーの場合、相溶性が高いことからポリビニルピロリドンが好適に用いられる。
【００５８】
多孔質膜の形態としては、体積あたりの膜面積が大きくなり大面積の膜をコンパクトに収納できることが可能な中空糸膜が好ましい。中空糸膜は、二重管口金の内側の円管から注入液または注入気体を流し、外側のスリットから製膜原液を吐出することで作られる。この際に、注入液の貧溶媒濃度や温度または注入気体の温度を変更することで、中空糸膜の内表面の構造を制御することができる。ウイルス除去性能への影響が大きい、孔の短径の平均値の小さい側の表面の構造を制御しやすくするため、中空糸膜の内表面の孔の短径の平均値が外表面の孔の短径の平均値よりも小さいことが好ましい。
【００５９】
多孔質膜の膜厚は使用用途の圧力によって適宜決めればよいが、浄水器の用途では、水道圧に耐えるよう、膜厚は６０μｍ以上が好ましく、８０μｍ以上がより好ましい。一方で、膜厚が小さいほど水の透過抵抗が下がり透水性能が上がるため、膜厚は２００μｍ以下が好ましく、１５０μｍ以下がより好ましい。
【００６０】
多孔質膜が中空糸膜の場合は、耐圧性は膜厚と内径の比に相関を示し、膜厚と内径の比(膜厚／内径)が大きいと、耐圧性が高くなる。内径を小さくすると、多孔質膜を内蔵する浄水器を小型にすることができ、耐圧性も向上する。しかしながら、内径を小さくするには製膜時に膜を絞り込む必要があり、内径にしわがよった星型糸が発生しやすくなる。星型糸では相分離が不均一になるため、孔径のバラツキが大きくなり、ウイルス除去性能が低下する。浄水器を小型にし、かつウイルス除去性能、透水性、耐圧性を上げるには、中空糸膜の膜厚は６０μｍ以上が好ましく、８０μｍ以上がより好ましい。一方で、２００μｍ以下が好ましく、１５０μｍ以下がより好ましい。また、中空糸膜の膜厚／内径は０．３５以上が好ましい。一方で、中空糸膜の膜厚／内径は１．０以下が好ましく、０．７以下がより好ましい。
【００６１】
本発明は、ウイルス除去性能と透水性能が高い多孔質膜なので、ウイルスを除去する用途に好適に用いられる。また、浄水器に内蔵する多孔質膜のように短時間で大量の水を処理する用途に好適に用いられる。
【００６２】
多孔質膜の両面に緻密層を有する場合、これらの厚みをそれぞれ制御する方法としては、両面からおこる相分離による孔形成を制御して、一体構造で孔径が連続的に変化した膜構造とする方法があげられる。また、その他の方法としては、異なる材料または異なる組成の層を２層以上形成して複合膜とする方法がある。膜構造が一体構造の多孔質膜は、複合膜に比べて層の界面といった構造が弱い部分がなく、高い水圧でも構造が破壊されにくい。そのため、膜構造は一体構造であることが好ましい。
【００６３】
本発明の多孔質膜は、特に限定しないが、スリットから製膜原液を吐出し、乾式部を通過後に凝固浴で固化させることで得られる。
【００６４】
熱で相分離を誘起する場合は、乾式部で冷却した後に凝固浴で急冷して固化させる。貧溶媒で相分離を誘起する場合は、製膜原液に貧溶媒を含有する凝固液と接触させて吐出し、貧溶媒からなる凝固浴で固化させる。貧溶媒で相分離を誘起する方法では、貧溶媒は拡散によって供給されるため、膜厚方向で貧溶媒の供給量が変化するため、膜厚方向断面の孔径が表面から他方の表面に向けて増加する構造となる。そのため、貧溶媒を含有する凝固液と製膜原液を吐出直後に接触させることが好ましい。凝固液を貧溶媒と良溶媒の混合液として濃度を調製すれば、凝固性が変わり、凝固液と接触する側の表面の孔の短径と緻密層の厚みを制御できる。
【００６５】
凝固液と製膜原液が接触した側は相分離が誘起されて固化の進行が速く、孔径の小さい緻密な構造となる。反対方向に向けて孔径は連続的に大きくなる。ここで、乾式部の通過時間が充分に長いと、凝固液と接触しない側の孔径が大きく成長してしまう。そこで、乾式部の通過時間を短くして凝固浴に速やかに浸漬することで、凝固浴の貧溶媒との接触によって、凝固液と接触しない側の固化が進行して孔径の小さい緻密な構造を形成できる。
製膜原液の組成や温度などの相分離の進行に影響する条件にもよるが、乾式部の通過時間は０．０２秒以上が好ましく、０．１４秒以上がより好ましい。一方で、０．４０秒以下が好ましく、０．３５秒以下がより好ましい。
【００６６】
孔の成長は凝固液と接触する側から膜厚方向に順次進行するため、膜厚を大きくすることにも、凝固液と接触しない側に緻密な構造を形成するのにも有効である。
【００６７】
製膜原液の吐出温度を低くすることでも、凝固液である貧溶媒の拡散速度が低下するため、凝固液と接触しない側の孔径の成長を抑制できる。そのため、製膜原液の吐出温度は、４７０℃以下が好ましく、５０℃以下がより好ましい。一方で、吐出温度を高くすることで、口金面の結露が防止できるため、製膜原液の吐出温度は２０℃以上が好ましい。
【００６８】
凝固浴の貧溶媒濃度を高くすることや、凝固浴の温度を低くすることで、製膜原液の固化速度が早くなるため、凝固液と接触しない側に緻密な構造を形成するのに有効である。      
【００６９】
凝固浴での貧溶媒濃度は３０質量％以上が好ましく、５０質量％以上がより好ましく、８０質量％以上がさらに好ましい。凝固浴の温度は、７０℃以下が好ましく、５０℃以下がより好ましい。一方で、凝固浴の温度が高いことで凝固浴中での溶媒交換がおこりやすく、多孔質膜の残存溶媒量が減るため、凝固浴温度は１０℃以上が好ましく、２０℃以上がより好ましい。
【００７０】
凝固浴濃度は、製膜原液や凝固液からの溶媒の供給によって経時的に変化する。そのため、凝固浴の液量を増やして濃度変化を抑制したり、濃度をモニタリングして随時、濃度調整を行うことが好ましい。
【００７１】
また、乾式部では、凝固液と接触しない側は空気中の水分が作用して相分離を誘起する。乾式部の露点および風量が大きいほど、貧溶媒である水分の供給量が増えるため、凝固浴と接触しない側に緻密な構造を形成するのに有効である。乾式部の露点は、１０℃以上が好ましく、２０℃以上がより好ましい。乾式部の風量は、０．１ｍ／ｓ以上が好ましく、０．５ｍ／ｓ以上がより好ましい。一方で、乾式部の風量を低くすることで吐出下での製膜原液の表面の乱れや吐出下での揺れを抑制できるため、乾式部の風量は１０ｍ／ｓ以下が好ましく、５ｍ／ｓ以下がより好ましい。
【００７２】
貧溶媒とは、製膜温度において、主として多孔質膜の構造体となるポリマーを溶解しない溶媒である。貧溶媒は、ポリマーの種類に応じて適宜選択すればよいが、水が好適に用いられる。良溶媒は、ポリマーの種類に応じて適宜選択すればよいが、多孔質膜の構造体となるポリマーがポリスルホン系ポリマーの場合、Ｎ，Ｎ−ジメチルアセトアミドが好適に用いられる。
【００７３】
製膜原液の粘度を上げると、相分離による孔の成長が抑制されて緻密層が厚くなる。製膜原液の粘度を上げるためには、主として多孔質膜の構造体となるポリマーおよび／または親水性ポリマーの増量することや、増粘剤の添加することや、吐出温度を下げることがあげられる。製膜原液の粘度は、吐出温度で０．５Ｐａ・ｓ以上が好ましく、１．０Ｐａ・ｓ以上がより好ましい。また、２０Ｐａ・ｓ以下が好ましく、１０Ｐａ・ｓ以下がより好ましい。
【実施例】
【００７４】
以下実施例を挙げて本発明を説明するが、本発明はこれらの例によって限定されるものではない。
【００７５】
（１）透水性能の測定
多孔質膜が中空糸膜の場合の測定例を示す。
【００７６】
直径５ｍｍ、長さ１７ｃｍのハウジングに中空糸膜を外表面の膜面積が０．００４ｍ２となるように充填した。膜面積は下記の式で算出される。
【００７７】
膜面積Ａ（ｍ２）＝外径（μｍ）×π×１７（ｃｍ）×糸本数×０．０００００００１
両端をコニシ（株）製エポキシ樹脂系化学反応形接着剤“クイックメンダー”でポッティングし、カットして開口することによって、中空糸膜モジュールを作製する。次いで、該モジュールの中空糸膜の内側および外側を蒸留水にて、１００ｍｌ／ｍｉｎで１時間洗浄した。中空糸膜外側に水圧１３ｋＰａをかけ、内側へ流出してくる単位時間当たりの濾過量を測定した。透水性能（ＵＦＲ）は下記の式で算出した。
【００７８】
ＵＦＲ（ｍｌ／ｈｒ／Ｐａ／ｍ２）＝Ｑｗ／（Ｐ×Ｔ×Ａ）
ここで、Ｑｗ：濾過量（ｍＬ）、Ｔ：流出時間（ｈｒ）、 Ｐ：圧力（Ｐａ）、Ａ：中空糸膜の膜面積である。
【００７９】
（２）ウイルス除去性能の測定
多孔質膜が中空糸膜である場合の測定例を示す。
【００８０】
（１）の評価を終えたモジュールを使用して評価した。
【００８１】
ウイルス原液は、大きさが約２５ｎｍのバクテリオファージＭＳ−２（Ｂａｃｔｅｒｉｏｐｈａｇｅ ＭＳ−２ ＡＴＣＣ １５５９７−Ｂ１）を約１．０×１０７ＰＦＵ／ｍｌの濃度を含有する様に蒸留水中で調製した。ここで蒸留水は純水製造装置“オートスチル”（登録商標）（ヤマト科学製）の蒸留水を１２１℃で２０分間高圧蒸気滅菌したものを用いた。温度約２０℃、所定の濾過差圧の条件でウイルス原液を外表面から中空部に向けて送液し、全ろ過した。濾過液の採取は、透過液の１５０ｍｌを破棄した後、測定用の透過液を５ｍｌ採取し、０、１００、１００００、１０００００倍に蒸留水で希釈した。Ｏｖｅｒｌａｙ  ａｇａｒ  ａｓｓａｙ、Ｓｔａｎｄａｒｄ  Ｍｅｔｈｏｄ  ９２１１−Ｄ（ＡＰＨＡ、１９９８、Ｓｔａｎｄａｒｄ  ｍｅｔｈｏｄｓ ｆｏｒ ｔｈｅ ｅｘａｍｉｎａｔｉｏｎ ｏｆ ｗａｔｅｒ ａｎｄ ｗａｓｔｅｗａｔｅｒ, １８ｔｈ ｅｄ．）の方法に基づいて、希釈した透過液１ｍｌを検定用シャーレに接種し、プラークを計数することによってバクテリオファージＭＳ−２の濃度を求めた。プラークとは、ウイルスが感染して死滅した細菌の集団で、点状の溶菌斑として計数することができる。ウイルス除去性能をウイルス対数除去率（ＬＲＶ）で表した。例えばＬＲＶ２とは−ｌｏｇ１０ｘ＝２すなわち０．０１のことであり、残存濃度が１００分の１（除去率９９％）であることを意味する。また透過液中にプラックがまったく計測されない場合、ＬＲＶ７．０とした。
【００８２】
濾過差圧７ｋＰａおよび５０ｋＰａで測定を行った。
【００８３】
バクテリオファージＭＳ−２でウイルス対数除去率を測定すれば、飲料水に混入する、より直径の大きいウイルスの除去性能を担保することになる。
【００８４】
（３）表面の孔径の測定
多孔質膜の両側の表面をそれぞれＳＥＭ（Ｓ−５５００、株式会社日立ハイテクノロジーズ社製）にて５００００倍で観察し、像をコンピュータに取り込んだ。取り込んだ画像のサイズは６４０ピクセル×４８０ピクセルだった。多孔質膜が中空糸膜で、その内表面を観察する際には、中空糸膜を半円状に切断して観察を行った。
【００８５】
孔の短径は短軸方向に最も長い直径、長径は長軸方向に最も長い直径とした。１μｍ×１μｍの範囲の全ての孔について計測した。計測した孔の総数が５０個以上になるまで、１μｍ×１μｍの範囲の計測を繰り返して、データを追加した。孔が深さ方向に二重に観察された場合は、深い方の孔の露出部で測定した。孔の一部が計測範囲から外れる場合は、その孔を除外した。平均値と標準偏差を算出した。
【００８６】
（４）表面の開孔率の測定
多孔質膜の表面をＳＥＭ（Ｓ−５５００、株式会社日立ハイテクノロジーズ社製）にて５００００倍で観察し、像をコンピュータに取り込んだ。取り込んだ画像のサイズは６４０ピクセル×４８０ピクセルだった。（３）の測定で用いた試料で観察を行った。ＳＥＭ像を６μｍ×６μｍの範囲に切り取り、画像処理ソフトにて画像解析を行った。二値化処理によって構造体部分を明輝度に、それ以外の部分が暗輝度となるように閾値を決め、明輝度部分を白、暗輝度部分を黒とした画像を得た。画像内のコントラストの差によって、構造体部分とそれ以外の部分を分けられない場合、コントラストが同じ部分で画像を切り分けてそれぞれ二値化処理をした後に、元のとおりに繋ぎ合わせて一枚の画像に戻した。または、構造体部分以外を黒で塗りつぶして画像解析をしてもよい。画像にはノイズが含まれ、連続したピクセル数が５個以下の暗輝度部分については、ノイズと孔の区別がつかないため、構造体として明輝度部分として扱った。ノイズを消す方法としては、連続したピクセル数が５以下の暗輝度部分をピクセル数の計測時に除外した。または、ノイズ部分を白く塗りつぶしてもよい。暗輝度部分のピクセル数を計測し、解析画像の総ピクセル数に対する百分率を算出して開孔率とした。１０枚の画像で同じ測定を行い、平均値を算出した。
【００８７】
（５）緻密層の厚みの測定
多孔質膜を水に５分間つけて濡らした後に液体窒素で凍結して速やかに折り、断面の観察試料とした。多孔質膜の断面をＳＥＭ（Ｓ−５５００、株式会社日立ハイテクノロジーズ社製）にて１００００倍で観察し、像をコンピュータに取り込んだ。取り込んだ画像のサイズは６４０ピクセル×４８０ピクセルだった。ＳＥＭで観察して断面の孔が閉塞している場合は試料作成をやりなおした。孔の閉塞は、切断処理時に応力方向に多孔質膜が変形しておこる場合がある。ＳＥＭ像を多孔質膜の表面と平行に６μｍ、膜厚方向に任意の長さとなるように切り取り、画像処理ソフトにて画像解析を行った。解析範囲の膜方向の長さは、緻密層がおさまる長さであればよい。測定倍率の観察視野で緻密層がおさまらない場合は、緻密層がおさまるように２枚以上のＳＥＭ像を合成した。二値化処理によって構造体部分を明輝度に、それ以外の部分が暗輝度となるように閾値を決め、明輝度部分を白、暗輝度部分を黒とした画像を得た。画像内のコントラストの差によって、構造体部分とそれ以外の部分を分けられない場合、コントラストが同じ部分で画像を切り分けてそれぞれ二値化処理をした後に、元のとおりに繋ぎ合わせて一枚の画像に戻した。または、構造体部分以外を黒で塗りつぶして画像解析をしてもよい。孔が深さ方向に二重に観察された場合は、浅い方の孔で測定した。孔の一部が計測範囲から外れる場合は、その孔を除外した。画像にはノイズが含まれ、連続したピクセル数が５個以下の暗輝度部分については、ノイズと孔の区別がつかないため、構造体として明輝度部分として扱った。ノイズを消す方法としては、連続したピクセル数が５以下の暗輝度部分をピクセル数の計測時に除外した。または、ノイズ部分を白く塗りつぶしてもよい。画像内で既知の長さを示しているスケールバーのピクセル数を計測し、１ピクセル数あたりの長さを算出した。孔のピクセル数を計測し、孔のピクセル数に１ピクセル数あたりの長さの２乗を乗ずることで、孔面積を求めた。下記式で、孔面積に相当する円の直径を算出し、孔径とした。孔径１３０ｎｍとなる孔面積は１．３×１０４（ｎｍ２）である。
孔径＝（孔面積÷円周率）0.5×２
孔径が１３０ｎｍ以上の孔を特定し、その孔がない層を緻密層として、表面から垂直方向に緻密層の厚みを測定した。表面に対して垂線を引き、その垂線上の表面および孔径１３０ｎｍ以上の孔の互いの距離のうち、最も長い距離が緻密層の厚みである。緻密層が表面に接している場合は、表面から最も近い孔径１３０ｎｍ以上の孔と表面の距離となる。同じ画像の中で５箇所測定を行った。１０枚の画像で同じ測定を行い、計５０の測定データの平均値を算出した。緻密層における孔径１３０ｎｍ以下、１００ｎｍ以下の孔の有無を判定した。
【００８８】
（６）断面の孔径の測定
（５）で作成した試料を観察試料とした。多孔質膜の断面をＳＥＭ（Ｓ−５５００、株式会社日立ハイテクノロジーズ社製）にて１００００倍で観察し、像をコンピュータに取り込んだ。取り込んだ画像のサイズは６４０ピクセル×４８０ピクセルだった。ＳＥＭ像を膜厚方向に５μｍ、多孔質膜の表面と平行に５μｍの範囲に切り取り、画像処理ソフトにて画像解析を行った。二値化処理によって構造体部分を明輝度に、それ以外の部分が暗輝度となるように閾値を決め、明輝度部分を白、暗輝度部分を黒とした画像を得た。画像内のコントラストの差によって、構造体部分とそれ以外の部分を分けられない場合、構造体部分以外を黒で塗りつぶして画像解析をした。孔が深さ方向に二重に観察された場合は、浅い方の孔で測定した。孔の一部が計測範囲から外れる場合は、その孔を除外した。画像にはノイズが含まれ、連続したピクセル数が５個以下の暗輝度部分については、ノイズと孔の区別がつかないため、構造体として明輝度部分として扱った。ノイズを消す方法としては、連続したピクセル数が５以下の暗輝度部分を白く塗りつぶしてもよく、ピクセル数の計測時に除外してもよい。画像内で既知の長さを示しているスケールバーのピクセル数を計測し、１ピクセル数あたりの長さを算出した。孔のピクセル数を計測し、孔のピクセル数に１ピクセル当たりの長さの２乗を乗ずることで、孔面積を求めた。下記式で、孔面積に相当する円の直径を算出し、孔径とした。  
孔径＝（孔面積÷円周率）0.5×２
膜厚方向断面が全て観察できるように同様の測定を行い、断面の各部位での平均孔径の測定と、最も大きい孔の径を計測した。５箇所で同じ測定を行って平均値を算出した。
【００８９】
孔径が連続的に変化する一体構造となっているかを判定した。孔径が一方の表面から他方の表面にむかって増加し、少なくとも１つの極大値をとった後、孔径が減少する両側緻密構造になっているかを判定した。
【００９０】
（７）表面から断面方向深さ３μｍでの空孔率の測定
（５）で作成した試料を観察試料とした。多孔質膜の断面をＳＥＭ（Ｓ−５５００、株式会社日立ハイテクノロジーズ社製）にて１００００倍で観察し、像をコンピュータに取り込んだ。取り込んだ画像のサイズは６４０ピクセル×４８０ピクセルだった。ＳＥＭ像を膜厚方向に３μｍ、多孔質膜の表面と平行に５μｍの範囲に切り取り、画像処理ソフトにて画像解析を行った。二値化処理によって構造体部分を明輝度に、それ以外の部分が暗輝度となるように閾値を決め、明輝度部分を白、暗輝度部分を黒とした画像を得た。画像内のコントラストの差によって、構造体部分とそれ以外の部分を分けられない場合、構造体部分以外を黒で塗りつぶして画像解析をした。孔が深さ方向に二重に観察された場合は、浅い方の孔で測定した。画像にはノイズが含まれ、連続したピクセル数が５個以下の暗輝度部分については、ノイズと孔の区別がつかないため、構造体として明輝度部分として扱った。ノイズを消す方法としては、連続したピクセル数が５以下の暗輝度部分を白く塗りつぶしてもよく、ピクセル数の計測時に除外してもよい。暗輝度部分のピクセル数を計測し、解析画像の総ピクセル数に対する百分率を算出して空孔率とした。１０枚の画像で同じ測定を行い、平均値を算出した。
【００９１】
（８）元素分析
多孔質膜３ｇを凍結乾燥させ、全自動元素分析装置ｖａｒｉｏＥＬ（エレメンタール社）にて、試料分解路９５０℃、還元炉５００℃、ヘリウム流量２００ｍｌ／ｍｉｎ、酸素流量２０〜２５ｍｌ／ｍｉｎで測定を行った。構造ポリマーとしてポリスルホン、親水性高分子としてポリビニルピロリドンを用いた場合、測定された窒素含有量（ｗＮ（質量％））から、親水性高分子の含有量（ｗＣ（質量％））は、下記式で計算して求めた。
【００９２】
ｗＣ＝ｗＮ×１１１／１４  。
【００９３】
（９）多孔質膜全体の空孔率の測定
多孔質膜が中空糸膜である場合の測定例を示す。
【００９４】
多孔質膜を長手方向１０ｃｍに切断し、重量ｍ（ｇ）を測定した。多孔質膜の素材の比重ａ（ｇ／ｍｌ）、内周半径ｒｉ（ｃｍ）、外周半径ｒｏ（ｃｍ）から、次式によって空孔率Ｐ（％）を算出した。試料１０個について測定を行い、平均値を求めた。
【００９５】
Ｐ＝（１−（（ｍ÷ａ）÷（（ｒｏ２×π−ｒｉ２×π）×１０）））×１００      。
【００９６】
（１０）耐圧試験
多孔質膜が中空糸膜である場合の測定例を示す。
【００９７】
直径５ｍｍ、長さ１７ｃｍのハウジングに中空糸膜を１０本充填した。
【００９８】
両端をポリウレタン樹脂からなるポッティング材でポッティングし、カットして開口することによって、中空糸膜モジュールを作製する。次いで、該モジュールの中空糸膜およびモジュール内部を蒸留水にて、１００ｍｌ／ｍｉｎで１ 時間洗浄した。中空糸膜外側に水圧４００ｋＰａを１分間かけた。モジュールを解体し、中空糸膜がつぶれていないかを目視で確認した。
【００９９】
（実施例１）
ポリスルホン（ソルベイ社製ユーデルポリスルホン（登録商標）Ｐ−３５００）２０重量部およびポリビニルピロリドン（ＢＡＳＦ社製Ｋ３０重量平均分子量４万）１１重量部をＮ，Ｎ’−ジメチルアセトアミド６８重量部と水１重量部の混合溶媒に加え、９０℃で６時間加熱して溶解し、製膜原液を得た。この製膜原液を二重管円筒型口金の環状スリットから吐出した。環状スリットの外径は０．５９ｍｍ、内径は０．２３ｍｍとした。注入液としてＮ，Ｎ’−ジメチルアセトアミド７０重量部および水３０重量部からなる溶液を内側の管より吐出した。口金は４０℃に保温した。吐出された製膜原液は、露点２６℃（温度３０℃、湿度８０％）の気体を風量２．１ｍ／ｓで流した乾式部７０ｍｍを０．１１秒で通過した後、４０℃のＮ，Ｎ’−ジメチルアセトアミド９５重量部と水５重量部の凝固浴に導き固化させた後に、５０℃で水洗し、４０ｍ／ｍｉｎでカセに巻き取った。ドラフト比は２．６だった。長手方向に２０ｃｍに切断し、８０℃で５時間熱水洗浄を行った後に１００℃で２時間熱処理した。原液の吐出量と注入液の吐出量を調整することで、熱処理後の糸径が内径１８０μｍ、膜厚９０μｍの中空糸膜状の多孔質膜が得られた。
【０１００】
透水性能測定、ウイルス除去性能測定、表面の孔の短径測定、表面の開孔率測定、緻密層厚みの測定、元素分析、断面の孔径の測定、断面方向に表面から３μｍの深さでの空孔率の測定、空孔率の測定、耐圧試験を行い、結果を表１に示した。
【０１０１】
図１に示すとおり、膜厚方向断面の構造は、孔径が連続的に変化する一体構造で、内表面から外表面にむけて孔径が拡大し、極大値をとった後、孔径が減少する構造となっていた。図５および図７に示すとおり、外表面よりも内表面の孔の短径の平均値が小さかった。図５に示すとおり、内表面の長径と短径の比が大きく、開孔率が低かった。図２から図４に示すとおり、外表面側の緻密層（Ｉ）は厚く、１３０ｎｍ以下１００ｎｍ以上の孔が存在した。図８から９に示すとおり、内表面近傍の空孔率が低かった。また、多孔質膜全体の空孔率は低く、内表面の緻密層（II）は厚く、１３０ｎｍ以下１００ｎｍ以上の孔が存在し、膜厚方向断面の最大孔径は小さかった。ウイルス除去性能の試験では、表面の孔の短径の平均値が大きい外表面側から、表面の孔の短径の平均値の小さい内表面側にむけて濾過を行っていた。高い水圧の５０ｋPaでもウイルス除去性能が高く、透水性能および耐圧性が高かった。
【０１０２】
（実施例２）
乾式部の長さを１５０ｍｍにして０．２３秒で通過させた以外は、実施例１と同様の実験を行った。
【０１０３】
透水性能測定、ウイルス除去性能測定、表面の孔の短径測定、表面の開孔率測定、緻密層厚みの測定、元素分析、断面の孔径の測定、断面方向に表面から３μｍの深さでの空孔率の測定、多孔質膜全体の空孔率の測定、耐圧試験を行い、結果を表１に示した。
【０１０４】
実施例１と同様に、高い水圧の５０ｋPaでもウイルス除去性能が高く、透水性能および耐圧性が高かった。
【０１０５】
（実施例３）
乾式部の長さを２１０ｍｍにして０．２３秒で通過させた以外は、実施例１と同様の実験を行った。
【０１０６】
透水性能測定、ウイルス除去性能測定、表面の孔の短径測定、表面の開孔率測定、緻密層厚みの測定、元素分析、断面の孔径の測定、断面方向に表面から３μｍの空孔率の測定、多孔質膜全体の空孔率の測定、耐圧試験を行い、結果を表１に示した。
【０１０７】
実施例１と同様に、高い水圧の５０ｋPaでもウイルス除去性能が高く、透水性能および耐圧性が高かった。
【０１０８】
（実施例４）
製膜原液の組成をポリスルホン（ソルベイ社製ユーデルポリスルホン（登録商標）Ｐ−３５００）２２重量部およびポリビニルピロリドン（ＢＡＳＦ社製Ｋ３０重量平均分子量４万）１１重量部をＮ，Ｎ’−ジメチルアセトアミド６６重量部と水１重量部としたことと、注入液の組成をＮ，Ｎ’−ジメチルアセトアミド６８重量部および水３２重量部としたこと以外は、実施例１と同様の実験を行った。
【０１０９】
透水性能測定、ウイルス除去性能測定、表面の孔の短径測定、表面の開孔率測定、緻密層厚みの測定、元素分析、断面の孔径の測定、断面方向に表面から３μｍの深さでの空孔率の測定、多孔質膜全体の空孔率の測定、耐圧試験を行い、結果を表１に示した。
【０１１０】
実施例１と同様に、高い水圧の５０ｋPaでもウイルス除去性能が高く、透水性能および耐圧性が高かった。
【０１１１】
（実施例５）
二重管円筒型口金の環状スリットの外径を０．４８ｍｍ、内径を０．２３ｍｍとした以外は、実施例１と同様の実験を行った。ドラフト比は１．８だった。  透水性能測定、ウイルス除去性能測定、表面の孔の短径測定、表面の開孔率測定、緻密層厚みの測定、元素分析、断面の孔径の測定、断面方向に表面から３μｍの深さでの空孔率の測定、多孔質膜全体の空孔率の測定、耐圧試験を行い、結果を表１に示した。
【０１１２】
実施例１と同様に、高い水圧の５０ｋPaでもウイルス除去性能が高く、透水性能および耐圧性が高かった。
【０１１３】
（比較例１）
乾式部の長さを４００ｍｍにして０．６０秒で通過させた以外は、実施例１と同様の実験を行った。
【０１１４】
透水性能測定、ウイルス除去性能測定、表面の孔の短径測定、表面の開孔率測定、緻密層厚みの測定、元素分析、断面の孔径の測定、断面方向に表面から３μｍの深さでの空孔率の測定、多孔質膜全体の空孔率の測定、耐圧試験を行い、結果を表１に示した。
【０１１５】
両側緻密構造となっているが、外表面側の緻密層厚みが薄く、表面の孔の短径の平均値が小さい側の表面の開孔率が高いため、高い水圧の５０ｋPaでのウイルス除去性能が低い多孔質膜だった。
【０１１６】
（比較例２）
ポリスルホン（ソルベイ社製ユーデルポリスルホン（登録商標）Ｐ−３５００）１６重量部、ポリビニルピロリドン（ＢＡＳＦ社製Ｋ３０重量平均分子量４万）３．５重量部、ポリビニルピロリドン（ＢＡＳＦ社製Ｋ９０重量平均分子量１２０万）２．５重量部、Ｎ，Ｎ’−ジメチルアセトアミド７７重量部と水１重量部の混合溶媒に加え、９０℃で６時間加熱して溶解し、製膜原液を得た。この製膜原液を二重管円筒型口金の環状スリットから吐出した。環状スリットの外径は０．３５ｍｍ、内径は０．２５ｍｍとした。注入液としてＮ，Ｎ’−ジメチルアセトアミド６４重量部および水３６重量部からなる溶液を内側の管より吐出した。口金は５０℃に保温した。吐出された製膜原液は、露点２６℃（温度３０℃、湿度８０％）の気体を風量２．１ｍ／ｓで流した乾式部４００ｍｍを０．８秒で通過した後、４０℃のＮ，Ｎ’−ジメチルアセトアミド９５重量部と水５重量部の凝固浴に導き固化させた後に、５０℃で水洗し、４０ｍ／ｍｉｎでカセに巻き取った。ドラフト比は１．６だった。長手方向に２０ｃｍに切断し、８０℃で５時間熱水洗浄を行った後に１００℃で２時間熱処理した。原液の吐出量と注入液の吐出量を調整することで、熱処理後の糸径が内径２００μｍ、膜厚４０μｍの中空糸膜状の多孔質膜が得られた。
【０１１７】
透水性能測定、ウイルス除去性能測定、表面の孔の短径測定、表面の開孔率測定、緻密層厚みの測定、元素分析、断面の孔径の測定、断面方向に表面から３μｍの深さでの空孔率の測定、多孔質膜全体の空孔率の測定、耐圧試験を行い、結果を表１に示した。
【０１１８】
膜厚と膜厚／内径が小さいため、耐圧性が低く４００ｋＰａでつぶれがおこっていた。      
【０１１９】
乾式部の通過時間が長く、膜厚も薄いため、両側緻密構造とならず高い水圧の５０ｋPaでのウイルス除去性能が低い多孔質膜だった。
【０１２０】
（比較例３）
膜厚を７０μｍ、内径を２００μｍとする以外は、比較例２と同様の実験を行った。ドラフト比は０．７だった。
【０１２１】
透水性能測定、ウイルス除去性能測定、表面の孔の短径測定、表面の開孔率測定、緻密層厚みの測定、元素分析、断面の孔径の測定、断面方向に表面から３μｍの深さでの空孔率の測定、多孔質膜全体の空孔率の測定、耐圧試験を行い、結果を表１に示した。
【０１２２】
膜厚と膜厚／内径を大きくすることで、耐圧性が上がった。膜厚を上げることで両側緻密構造となったが、乾式部の通過時間が長いために緻密層は薄く、高い水圧でのウイルス除去性能が低い多孔質膜だった。ドラフト比が小さいために長径と短径の比が小さい膜構造となっており、低圧のウイルス除去性能が低くなっているが透水性能が上がっておらず、ウイルス除去性能に対して透水性能が低い多孔質膜だった。
【０１２３】
【表１】
2019048297.tif 000004
【符号の説明】
【０１２４】
１    中空糸膜
２    中空糸膜断面の孔
３    中空糸膜断面の孔径１３０ｎｍ以上の孔
４    緻密層
５    中空糸膜表面の孔
【図１】
2019048297.tif 000005
【図２】
2019048297.tif 000006
【図３】
2019048297.tif 000007
【図４】
2019048297.tif 000008
【図５】
2019048297.tif 000009
【図６】
2019048297.tif 000010
【図７】
2019048297.tif 000011
【図８】
2019048297.tif 000012
【図９】
2019048297.tif 000013